FR 3017772 A1 20150828 FR 1451577 A 20140227 DOMAINE DE L'INVENTION La présente invention se rapporte à des particules absorbantes enrobées adaptées à la fabrication de litière pour animaux. Plus particulièrement, les particules absorbantes enrobées comprennent un 5 noyau de Miscanthus et une couche d'enrobage comprenant une suspension huileuse de Psyllium. ETAT DE L'ART Depuis des siècles, l'homme cherche à améliorer le confort de vie des animaux domestiques, c'est-à-dire des animaux de compagnies, comme les chats, les chiens, les 10 hamsters, les lapins, les souris, les rats, et les oiseaux et certains animaux d'élevage, comme les chevaux, les porcs, les volailles, les lapins, les vaches. C'est pour apporter un confort aux animaux que la litière a été développée. La litière est une couche de matériau absorbant, déposée à même le sol ou dans un réceptacle prévu à cet effet, servant avant tout d'isolant thermique et aidant à absorber l'eau contenue 15 dans les déjections animales. Aujourd'hui, plusieurs catégories de litière sont commercialisées. Les litières accessibles au public se différencient surtout par la nature des matériaux de base qui les composent, les matériaux de base pouvant être d'origine minérale ou organique ou comprendre des polymères de synthèse. Des matériaux de base d'origine organique 20 englobent notamment un matériau végétal, comme la paille, la sciure et les granulés de bois. Les matériaux de base d'origine minérale englobent notamment le sable et les terres argileuses, comme par exemple la bentonite, l'attapulgite. Des matériaux de base comprenant des polymères de synthèse englobent certaines matières plastiques. En outre, certaines litières peuvent comprendre des mélanges des matériaux ci-dessus. 25 De manière générale, une litière doit préférentiellement présenter certaines propriétés telles que l'innocuité des matériaux qui la composent pour l'homme et les animaux, une bonne capacité d'absorption des liquides contenus dans les déjections animales, et le cas échéant des propriétés antimicrobiennes. Avantageusement, le nettoyage de la litière pour se débarrasser des déjections doit être simple d'exécution. Il est observé une recherche croissante pour l'utilisation de matériaux absorbants écologiques et recyclables, de sorte que l'utilisation de matière végétale absorbante, comme matériau de base d'une litière pour animaux, est désormais courante. Concernant les propriétés des litières à être aisément éliminées après usage, il est connu dans l'état de la technique des litières dites agglomérantes. Il est ainsi connu des litières agglomérantes, dont les particules constitutives ont la propriété de s'agglomérer entre elles lorsqu'elles sont en contact avec le liquide contenu dans les déjections animales. Les particules ainsi agglomérées forment des masses compactes qui peuvent être facilement retirées lors de l'opération de nettoyage de la litière. Il est aussi connu des litières non agglomérantes, lesquelles présentent des propriétés satisfaisantes. Parmi les litières non-agglomérantes, il peut être cité par exemple, les litières à base d'un mélange de Miscanthus et de paille, décrites par les documents EP 1 792 536 et EP 1 969 924. Parmi les litières non-agglomérantes, on peut citer par exemple, la litière décrite par le document US 2012/0128620, à base de zéolite, matériau absorbant composite, auquel est mélangée une poudre de Psyllium qui possède un fort pouvoir agglomérant. Cependant, la poudre de Psyllium possède l'inconvénient d'être toxique après inhalation, si elle est utilisée en forte quantité. Il existe donc un besoin du public pour la disponibilité de litières alternatives ou améliorées par rapport aux litières connues. RESUME DE L'INVENTION La présente invention fournit de nouvelles litières pour animaux. De manière surprenante et inattendue, les inventeurs ont montré que les propriétés d'absorption d'une particule de matière absorbant les liquides, en particulier les liquides aqueux, pouvaient être accrues lorsque ladite particule était enrobée par une suspension huileuse comprenant du Psyllium. Selon un premier aspect, la présente invention se rapporte à des particules absorbantes enrobées utiles pour la fabrication de litières pour animaux, chaque particule absorbante enrobée comprenant un noyau de Miscanthus recouvert par une couche d'enrobage comprenant une suspension huileuse de Psyllium. Le demandeur a montré que la suspension huileuse de Psyllium contenue dans la couche d'enrobage, de par ses propriétés hygroscopiques, permet d'absorber rapidement les liquides aqueux contenus dans les déjections avec lesquelles elle est en contact, et d'accélérer ou favoriser ainsi l'absorption de l'eau par le noyau absorbant de Miscanthus. Un autre aspect de la présente invention se rapporte à un procédé de fabrication de particules absorbantes enrobées comprenant les étapes suivantes : a) mélanger des particules de Miscanthus dans une mélangeuse à une vitesse comprise entre 25 et 75 tr/min, préférentiellement 50 tr/min, à une température comprise entre 10 et 25°C, préférentiellement à la température ambiante ; b) ajouter aux particules de Miscanthus subissant l'étape a) du Psyllium et une l'huile, préférentiellement une huile végétale alimentaire, préférentiellement une huile de colza ; c) poursuivre le mélange pendant 1 à 10 minutes, préférentiellement 4 minutes après l'ajout dudit Psyllium et de ladite huile ; d) collecter les particules absorbantes enrobées. Un autre aspect de la présente invention se rapporte aussi à des particules absorbantes enrobées obtenues par le procédé conforme à l'invention. Un autre aspect de l'invention se rapporte à l'utilisation de particules absorbantes enrobées conformes à l'invention, pour la fabrication d'une litière pour animal. Un autre aspect de l'invention se rapporte à une litière pour animal comprenant des particules absorbantes enrobées conformes à la présente invention. Un autre aspect de l'invention se rapporte à l'utilisation de particules absorbantes enrobées conformes à la présente invention pour le fonctionnement de toilettes 10 sèches. DESCRIPTION DETAILLEE DE L'INVENTION Particules absorbantes La présente invention se rapporte à des particules absorbantes enrobées comprenant un noyau de Miscanthus enrobé par une couche d'enrobage comprenant une 15 suspension huileuse de Psyllium. Le Miscanthus est une plante pérenne de la famille des Poacées. Proche en structure de la canne à sucre, cette plante riche en cellulose et hémicellulose, possède un rendement de culture élevé. De plus, elle possède des propriétés absorbantes importantes. Dans le cadre de la présente invention une «particule absorbante enrobée » est 20 définie comme une particule capable d'absorber une quantité de liquide au moins égale à son propre poids. Le terme « noyau » doit être compris comme faisant référence à un regroupement compact de grains ou fines particules, qui peut être issu d'une étape de granulation par exemple. 25 L'expression « couche d'enrobage » se rapporte à un film ou une pellicule de matière qui recouvre toute ou partie de la surface du noyau. 3 0 1 7 7 7 2 5 Le Psyllium est une fibre soluble, qui devient gélatineuse et gluante au contact de l'eau. Elle est non toxique si ingérée, sous réserve qu'elle soit ingérée avec une quantité d'eau appropriée. Dans la présente invention le Psyllium exerce un effet agglomérant et favorise l'absorption des liquides par le Miscanthus. 5 L'huile présente dans la couche d'enrobage exerce la fonction de liant pour le maintien des particules de Psyllium à la surface des particules absorbantes. Selon un mode de réalisation préféré, les particules absorbantes enrobées conformes à la présente invention sont caractérisées par un noyau de Miscanthus représentant entre 80 et 97,5 % en poids de la particule absorbante enrobée et une couche d'enrobage représentant entre 2,5% et 20 % en poids de la particule absorbante enrobée. Selon un autre mode de réalisation préféré, les particules absorbantes enrobées conformes à la présente invention sont caractérisées par un noyau de Miscanthus représentant entre 80 et 95 % en poids de la particule absorbante enrobée et une couche d'enrobage représentant entre 5 % et 20 % en poids de la particule absorbante enrobée. Selon un mode de réalisation particulièrement préféré, les particules absorbantes enrobées conformes à la présente invention sont caractérisées par un noyau de Miscanthus représentant entre 92 % en poids de la particule absorbante enrobée et une couche d'enrobage représentant 8 % en poids de la particule absorbante enrobée, pour laquelle le Psyllium représente 5 % en poids de la particule absorbante enrobée et l'huile représente 3 % en poids de la particule absorbante enrobée. Noyau Le Miscanthus constituant le coeur ou noyau des particules absorbantes enrobées exerce la fonction d'absorbant de liquides. Avantageusement, le noyau de Miscanthus comprend entre 51 % et 100 % de 25 Miscanthus en poids du noyau, préférentiellement entre 75 % et 100 % en poids du noyau. Selon un mode de réalisation préféré, le noyau de Miscanthus possède un taux d'humidité inférieur à 15 %, préférentiellement inférieur à 12 %, préférentiellement inférieur à 10 %. L'homme du métier est capable de mesurer un taux d'humidité dans un matériau à l'état solide selon toute technique connue. Dans le cadre de la présente invention, on utilise de préférence la méthode de mesure du taux d'humidité à l'étuve, laquelle comprend les étapes suivantes : - a) fournir un poids P1 du matériau d'intérêt, - b) réaliser une étape de séchage à la température de 100°C pendant une durée appropriée pour l'évaporation de la totalité de l'eau contenue dans ledit matériau, - c) mesurer le poids P2 du matériau issu de l'étape de séchage b), - d) étant entendu que la différence P2-P1 est la quantité d'eau initialement contenue dans le matériau d'intérêt. Dans un mode de réalisation préféré, une durée appropriée pour l'évaporation de la totalité de l'eau contenue dans ledit matériau est préférentiellement comprise entre 5 min et 1 heure, encore plus préférentiellement comprise entre 15 min et 45 min. Un Miscanthus adapté à la mise en oeuvre de la présente invention peut être sélectionné dans un groupe comprenant Miscanthus boninensis, Miscanthus capensis, 20 Miscanthus floridulus, Miscanthus intermedius, Miscanthus japonicus 'Giganteus', Miscanthus junceus, Miscanthus nepalense, Miscanthus oligonensis Miscanthus oligostachyus x 'Zwergelefant, Miscanthus oligostachyus 'Wetterfahne', Miscanthus olygostachyus, Miscanthus sacchariflorus, Miscanthus sinensis sp., Miscanthus tinctorius 'Nanus Variegatus', Miscanthus transmorissonensis, Miscanthus violaceus et Miscanthus 25 yakushimensis. Dans un mode de réalisation préféré, le Miscanthus est choisi dans un groupe comprenant Miscanthus japonicus 'Giganteus' et Miscanthus sinensis sp. De manière tout à fait préférée, on utilise le Miscanthus japonicus 'Giganteus'. Selon un mode alternatif de réalisation, le noyau de Miscanthus comprend en outre un second matériau absorbant, représentant au maximum 49 % en poids du noyau. Dans le cadre de la présente invention, le second matériau absorbant peut être choisi dans un groupe comprenant un matériau minéral et un matériau végétal. De préférence, et à titre illustratif, un matériau minéral adapté pour renter dans la composition du noyau de Miscanthus peut être choisi dans un groupe non limitatif comprenant l'ardoise, l'attapulgite, la beidellite, la bentonite, la calcite, la céladonite, la dickite, la dolomite, la glauconite, le gypse, l'hectorite, l'illite, la kaolinite, la montmorillonite, la nacrite, la perlite expansée, la phengite, la pierre ponce, le sable, la nontronite, la saponite, la sauconite, la sépiolite, la smectite, la tobermite, la vermiculite, la zéolithe et leurs mélanges. A titre illustratif, un matériau végétal particulièrement adapté à la présente invention peut être choisi dans un groupe comprenant un bois, notamment des copeaux ou de la sciure de bois, par exemple de résineux, tels que l'épicéa, le pin, le sapin, et de feuillus, tels que le chêne, le hêtre; un chanvre ; un coton ; un lin ; une paille, notamment une paille de céréale, telle que le blé, l'orge ou l'avoine ; un papier, notamment un papier recyclé ; des rafles de maïs, et leurs mélanges. De préférence, le second matériau absorbant est une paille, de préférence une paille de céréale. De manière avantageuse, le second matériau absorbant possède une taille et/ou une forme identique ou similaire à celle des grains de Miscanthus formant le noyau.25 Couche d'enrobage Le Psyllium est une fibre soluble, qui devient gélatineuse et gluante au contact de l'eau. Dans le cadre de la présente invention le Psyllium présente un pouvoir agglomérant favorisant l'absorption des liquides par le noyau de Miscanthus. En comparaison avec la composition de particules absorbantes décrite dans l'art antérieur, notamment dans le document US 2012/0128620, pour laquelle des particules absorbantes de zéolite sont simplement mélangées avec une poudre de Psyllium, les particules absorbantes enrobées conformes à la présente invention comprennent du Psyllium qui est présent dans une couche d'enrobage et non en mélange avec le matériau constituant le noyau. De plus, alors que la composition selon le document US 2012/0128620 comprend une quantité de poudre de Psyllium inférieure à 1 % en poids, les inventeurs ont montré qu'un enrobage dans lequel le Psyllium est contenu dans une suspension huileuse permettait d'accroître la quantité de Psyllium au-delà de 2 % en poids, sans pour autant mettre en jeu la sécurité de l'animal ou de la personne qui est au contact des particules absorbantes. En effet, bien que l'ingestion d'une poudre de Psyllium pourrait être bénéfique d'un point de vue transit intestinal, son inhalation peut poser problème. L'huile présente dans la couche d'enrobage exerce la fonction de liant pour le maintien des particules de Psyllium à la surface des particules absorbantes enrobées. Selon, un mode de réalisation préférentiel, la couche d'enrobage comprend une quantité de Psyllium variant de 2 à 15 % en poids de la particule absorbante enrobée et une quantité en huile variant de 0,5 à 5 % en poids de la particule absorbante enrobée. De manière encore plus préférentielle, la couche d'enrobage comprend une quantité de Psyllium variant de 5 à 15 % en poids de la particule absorbante enrobée. De manière avantageuse, une huile adaptée à la présente invention est une huile végétale, de préférence une huile végétale alimentaire. De préférence, l'huile végétale alimentaire est choisie dans un groupe comprenant une huile d'amande douce, d'arachide, d'argan, de colza, de carthame, de chanvre, de coton, de lin, de macadamia, de maïs, de moutarde, de noisette, de noix, d'olive, de palme, de pépins de raisin, de sésame, de soja, de tournesol et leurs mélanges. Dans un mode de réalisation préférentiel l'huile végétale alimentaire est avantageusement choisie parmi une huile de colza, une huile de palme, une huile d'arachide, une huile de tournesol et leurs mélanges, préférentiellement une huile de colza. Selon un mode de réalisation préférentiel l'huile est avantageusement fluide et avantageusement estérifiée. En effet, l'estérification de l'huile permet à la couche d'enrobage, et donc à la particule, de résister à l'oxydation. La couche d'enrobage peut en outre comprendre un ou plusieurs additif(s). Selon un mode de réalisation préféré, la couche d'enrobage peut comprendre en outre un agent capable de neutraliser les mauvaises odeurs. Par exemple, un agent capable de neutraliser les mauvaises odeurs peut être choisi dans un groupe comprenant un agent antimicrobien, par exemple à base de bore, un bactéricide du type triclosan ou farnesol ; un chélateur de métal (EDTA, DPTA) ; une bactérie du genre Bacillus sp. (Bacillus amyliquefaciens, Bacillus cereus, Bacillus licheniformis, Bacillus pumilus, Bacillus spherious, Bacillus subes) ; une bactérie du genre Bifidobacterium sp. (Bifidobacterium adolescentis, Bifidobacterium animalis, Bifidobacterium bifidum, Bifidobacterium breve, Bifidobacterium infantis, Bifidobacterium lactis, Bifidobacterium longum, et Bifidobacterium pseudocatenulatum) ; une bactérie du genre Lactobacillus sp. (Lactobacillus acidophilus, Lactobacillus alimentarius, Lactobacillus curvatus, Lactobacillus delbruckii; Lactobacillus jensenii; Lactobacillus lactis; Lactobacillus plantarum; Lactobacillus paracasei et Lactobacillus salviarius) ; un charbon actif ; une cyclodextrine ; un sel d'aluminium ; un sel d'argent ; un sel de cadmium, comme par exemple l'acétate de cadmium, le borate de cadmium, le bromure de cadmium, le chlorate de cadmium, le chlorure cadmium, le formate de cadmium, l'iodate de cadmium, l'iodure de cadmium, le permanganate de cadmium, le nitrate de cadmium, le sulfate de cadmium ; un sel de cuivre, comme par exemple le chlorure de cuivre, le gluconate de cuivre ; un sel de zinc, comme par exemple le chlorure de zinc, le gluconate de zinc, le lactate de zinc, le maléate de zinc, le salicylate de zinc, le sulfate de zinc, le ricinoléate de zinc ; une silice. Selon un mode de réalisation préféré, la couche d'enrobage peut comprendre en outre un agent parfumant, comme par exemple une huile essentielle ou un parfum. Selon un mode de réalisation préféré, l'additif peut représenter une quantité comprise entre 0 et 20% en poids de la couche d'enrobage, préférentiellement entre 1 et 15% en poids de la couche d'enrobage, de préférence entre 2 et 5% en poids de la couche d' enrobage. Granulométrie La présente invention se rapporte à des particules absorbantes enrobées qui ont avantageusement une granulométrie particulière. On entend par granulométrie la détermination de la grosseur et les pourcentages pondéraux respectifs des différentes familles de grains constituant l'échantillon. L'homme du métier connait de nombreuses méthodes pour mesurer cette granulométrie, à savoir le tamisage, la sédimentométrie, la centrifugation, la diffraction laser et l'analyse d'image. Dans le cadre de la présente invention la granulométrie est préférentiellement mesurée par tamisage. Par exemple, on pourra utiliser une combinaison de tamis de dimensions normalisées, par exemple des tamis dont l'ouverture de maille est comprise entre 0,08 mm à 20 mm, notamment des tamis dont l'ouverture de maille est égale à 0,1 mm, 0,125 mm, 0,16 mm, 0,2 mm, 0,25 mm, 0,315 mm, 0,4 mm, 0,5 mm, 0,63 mm, 0,8 mm, 1 mm, 1,25 mm, 1,6 mm, 2 mm, 2,5 mm, 3,15 mm, 4 mm, 5 mm, 6,3 mm, 8 mm, 10 mm, 12,5 mm et 16 mm. Dans le cadre de l'invention, on distinguera 3 types de particules : - a) un granulé de Miscanthus, préférentiellement obtenu à partir d'une paille de Miscanthus ; - b) une particule de Miscanthus, préférentiellement issue d'une étape de broyage d'un granulé de Miscanthus ; - c) une particule absorbante enrobée, issue de l'enrobage d'une particule de Miscanthus par une couche d'enrobage comprenant un mélange de Psyllium et d'une huile. Selon un mode de réalisation préféré, un granulé de Miscanthus présente un diamètre compris entre 1 et 10 mm, de préférence un diamètre de 6 mm et une longueur comprise entre 5 et 40 mm, de préférence une longueur de 30 mm. Selon un mode de réalisation préféré, une particule de Miscanthus présente un diamètre compris entre 1 et 6 mm, de préférence un diamètre compris entre 3 et 3,5 mm et 10 une longueur comprise entre 1 et 5 mm, de préférence une longueur comprise entre 3 et 3,5 mm. Selon un mode de réalisation préféré, une particule absorbante enrobée selon l'invention présente un diamètre compris entre 1 et 5 mm, de préférence un diamètre compris entre 1,5 et 3,5 mm et une longueur comprise entre 1 et 5 mm, de préférence une 15 longueur comprise entre 1,5 et 3,5 mm. Il est à noter que la particule de Miscanthus, destinée à former le noyau de Miscanthus de la particule absorbante enrobée, peut être cassée à son tour durant l'étape d'enrobage, de sorte que le noyau de Miscanthus, possède un diamètre et une longueur sensiblement inférieurs au diamètre et à la longueur de la particule de Miscanthus qui est le 20 produit de départ qui subit le procédé d'enrobage. Pouvoir absorbant Dans le cadre de la présente invention, une particule absorbante enrobée conforme à l'invention peut absorber, en présence d'un liquide, un poids de liquide au moins égal à son propre poids sec, de préférence au moins égal à 2 fois son propre poids 25 sec, de préférence au moins égal à 3 fois son propre poids sec, de préférence au moins égal à 4 fois son propre poids sec. Dans le cadre de la présente invention, une particule absorbante enrobée conforme à l'invention peut absorber, en présence d'un liquide, un volume de liquide au moins égal à son propre volume à sec, de préférence au moins égal à 2 fois son propre volume à sec, de préférence au moins égal à 3 fois son propre volume à sec, de préférence au moins égal à 4 fois son propre volume à sec. Procédé La paille de Miscanthus peut être préparée à partir de plantes prêtes à être récoltées (pailles sèches) ou achetée dans le commerce, par exemple sous la forme de granulés de 1 à 10 mm de diamètre, préférentiellement 6 mm de diamètre, pour une 10 longueur comprise entre 5 et 40 mm, préférentiellement pour une longueur de 30 mm. Après récolte des pailles sèches de Miscanthus sur pieds, les pailles peuvent être broyées grossièrement dans un bol broyeur à couteaux pour obtenir, par exemple, des particules de Miscanthus d'une taille comprise entre 40 et 100 mm. Dans une deuxième étape, un deuxième broyage, par exemple dans un broyeur à marteaux, avec une grille de 15 15 mm, peut être réalisé pour obtenir des particules d'une taille comprise entre 1 et 15 mm. Les particules de Miscanthus ainsi broyées peuvent être ensuite compactées dans une presse adaptée pour obtenir des granulés, par exemple d'un diamètre de 6 mm, pour une longueur comprise entre 20 et 40 mm, préférentiellement pour une longueur de 30 mm. A ce stade, on obtient des granulés de Miscanthus particulièrement adaptées 20 pour la fabrication d'une particule absorbante selon la présente invention. Les granulés de Miscanthus peuvent être introduits dans un émietteur rotatif à cylindre en acier, afin de casser le granulé sans faire de poudre, et d'obtenir des particules de Miscanthus. Dans le cadre de l'invention il est défini par le terme « poudre » le produit 25 obtenu par broyage, pilage ou pulvérisation d'un matériau solide, de sorte à obtenir des particules d'une taille inférieure à 0,1 mm. A ce stade du procédé, les particules de Miscanthus, destinées à être enrobées, ont un diamètre compris entre 1 et 6 mm, de préférence un diamètre compris entre 3 et 3,5 et une longueur comprise entre 1 et 5 mm, de préférence une longueur comprise entre 3 et 3,5 mm. Les particules de Miscanthus ainsi obtenues après tamisage sont alors mélangées à vitesse lente. Une vitesse lente adaptée à un procédé conforme à la présente invention peut être compris entre 10 et 100 tours/minute (tr/min), préférentiellement entre 25 et 75 tr/min, de préférence 50 tr/min. L'ajout de la poudre de Psyllium et d'une huile est effectué en cours de mélange. Le mélange est réalisé à une température comprise entre 10 et 25°C, préférentiellement à la température ambiante. En effet, les inventeurs ont observé qu'en dessous de 10°C l'huile est susceptible de se figer, et qu'au dessus de 25°C l'huile est susceptible d'être altérée en ce qui concerne ces propriétés physico-chimiques. L'ajout d'un additif, tel que défini ci-dessus, est réalisable à n'importe quelle étape du procédé, de préférence lors de l'étape d'enrobage, c'est-à-dire en même temps que l'ajout du Psyllium et d'une huile. Selon un mode de réalisation particulier, l'ajout du Psyllium et d'une huile est réalisé séquentiellement ou simultanément. Selon un premier mode de réalisation préféré, l'ajout du Psyllium et d'une huile est réalisé séquentiellement, de préférence l'huile étant ajouté en premier et le Psyllium en second. Selon un deuxième mode de réalisation préférentiel, l'ajout du Psyllium et d'une huile est réalisé simultanément, préférentiellement sous la forme d'une suspension huileuse de Psyllium pré-mélangée. Selon un mode de réalisation préféré les particules absorbantes enrobées conformes à l'invention peuvent être transférées dans une ensacheuse automatique. Le sac servant au stockage est avantageusement choisi opaque. Utilisation L'invention se rapporte donc à l'utilisation de particules absorbantes enrobées conformes à la présente invention, pour la fabrication d'une litière pour animal. L'invention se rapporte aussi à une litière pour animal comprenant des particules absorbantes enrobées conformes à la présente invention. Selon un mode de réalisation préféré, la litière conforme à l'invention est adaptée aux animaux domestiques. On entend par animaux domestiques les animaux de compagnies, ainsi que les animaux d'élevage. Les animaux de compagnie sont avantageusement choisis dans un groupe comprenant les chats, les chiens, les cochons d'Inde, les furets, les hamsters, les lapins, les souris, les rats, et les oiseaux. Les animaux d'élevage sont avantageusement choisis dans un groupe comprenant les chevaux, les porcs, les volailles, les lapins, les vaches. L'homme du métier est capable d'adapter la quantité de particules absorbantes à utiliser et la fréquence de renouvellement des particules absorbantes en fonction de la taille et/ou de la masse et/ou de l'espèce animale envisagée et/ou du réceptacle adapté à recevoir les particules absorbantes, si nécessaire. Par exemple, pour un animal de petite taille, comme par exemple un cochon d'Inde, un hamster, un oiseau, etc, la quantité de particules absorbantes enrobées à utiliser peut varier d'environ 100 g à 500 g. Pour un animal de taille moyenne, comme par exemple un lapin, un chat, un chien, etc, la quantité de particules absorbantes enrobées à utiliser peut varier d'environ 500 g à 5 kg. Pour un animal de grande taille, comme par exemple un cheval, une vache, etc, la quantité de particules absorbantes enrobées à utiliser peut varier d'environ 5 kg à 50 kg. Par exemple, la fréquence de renouvellement complet de la litière peut varier entre 2 jours et 2 semaines, de préférence entre 3 jours et 1 semaine. Selon un autre aspect, l'invention se rapporte aussi l'utilisation de particules absorbantes enrobées conformes à la présente invention, dans la mise en oeuvre de toilettes sèches. Dans le cadre de la présente invention, les expressions telles que « toilettes sèches », « toilettes à compost », « toilettes à litière bio maîtrisée » ou « toilettes à séparation » sont considérées comme équivalentes et peuvent être utilisées de manière interchangeable. Il est bien connu que les toilettes sèches ont la propriété de pouvoir fonctionner sans eau. Les déjections sont récoltées dans un récipient prévu à cet effet et des particules absorbantes enrobées conformes à la présente invention peuvent être ajoutées afin de promouvoir le compostage des déjections. La description détaillée du fonctionnement des toilettes sèches n'est pas l'objet de la présente invention, mais l'utilisation des particules absorbantes enrobées conformes à l'invention pour le fonctionnement de toilettes sèches ne pose aucune difficulté particulière à l'homme du métier, qui possède les connaissances techniques pour adapter les systèmes existants de toilettes sèches à ladite utilisation. EXEMPLES Exemple 1 Composition d'une litière selon l'invention Un exemple de litière selon l'invention comprend 92 % de Miscanthus en poids de la particule absorbante (Miscanthus japonicus 'Giganteus), 5 % de poudre de Psyllium en poids de la particule absorbante enrobée (AEI, groupe Soufflet) et 3 % d'une huile de colza en poids de la particule absorbante enrobée (Sofiprotéol). Exemple 2 Procédé de fabrication d'une litière selon l'invention Etapes préliminaires de préparation de granulés de Miscanthus : a) récolte du Miscanthus après maturité complète, durant la période mars-avril, b) séchage naturel du Miscanthus récolté (on mesure l'humidité), pour obtenir de la paille ; c) broyage des pailles jusqu'à obtention de fibres d'une taille variant de 0,1 à 15 mm, d) granulation des pailles broyées jusqu'à obtention de granulés ayant un diamètre moyen de 6 mm et une longueur moyenne de 30 mm. Les particules absorbantes enrobées conformes aux exemples 1 et 2 sont obtenues par le procédé suivant : a) préparation de particules de Miscanthus ayant une taille variant de 1 à 5 mm, par réduction de 100 kg de granulés de pailles broyées obtenus par le procédé décrit ci-dessus, et b) enrobage des particules de Miscanthus préparés à l'étape a) avec 8,64 kg d'une suspension de poudre de Psyllium (62,5 % en poids de la suspension d'enrobage) dans de l'huile de colza (37,5 % en poids de la suspension d'enrobage). REVENDICATIONS1. Particules absorbantes enrobées utiles pour la fabrication de litières pour animaux, chaque particule absorbante enrobée comprenant un noyau de Miscanthus recouvert par une couche d'enrobage comprenant une suspension huileuse de Psyllium. 2. Particules selon la revendication 1, lesdites particules absorbantes enrobées présentent un diamètre compris entre 1 et 5 mm, de préférence un diamètre compris entre 1,5 et 3,5 mm et une longueur comprise entre 1 et 5 mm, de préférence une longueur comprise entre 1,5 et 3,5 mm. 3. Particules selon l'une des revendications 1 à 2, dont le noyau de 10 Miscanthus représente entre 80 et 97,5% en poids de la particule absorbante enrobée et la couche d'enrobage représente entre 2,5% et 20% en poids de la particule absorbante enrobée. 4. Particules selon l'une des revendications 1 à 3, dont le noyau de Miscanthus comprend entre 51% et 100% de Miscanthus en poids du noyau, 15 préférentiellement entre 75% et 100% en poids du noyau. 5. Particules selon l'une des revendications 1 à 4, pour lesquelles la couche d'enrobage comprend une quantité de Psyllium variant de 2 à 15% en poids de la particule absorbante enrobée et une quantité en huile variant de 0,5 à 5% en poids de la particule absorbante enrobée. 20 6. Particules selon l'une des revendications 1 à 5, pour lesquelles l'huile est choisie dans un groupe comprenant une huile de colza, une huile de palme, une huile d'arachide, une huile de tournesol et leurs mélanges, préférentiellement une huile de colza. 7. Procédé de fabrication de particules absorbantes enrobées comprenant les étapes suivantes : 25 a) mélanger des particules de Miscanthus dans une mélangeuse à une vitesse comprise entre 25 et 75 tr/min, préférentiellement 50 tr/min, à une température comprise entre 10 et 25°C, préférentiellement à une température ambiante ;b) ajouter aux particules de Miscanthus subissant l'étape a) du Psyllium et une l'huile, préférentiellement une huile végétale alimentaire, préférentiellement une huile de colza ; c) poursuivre le mélange pendant 1 à 10 minutes, préférentiellement 4 minutes après l'ajout dudit Psyllium et de ladite huile ; d) collecter les particules absorbantes enrobées. 8. Procédé selon la revendication 7, pour lequel l'ajout du Psyllium et d'une huile est réalisé séquentiellement ou simultanément. 9. Procédé selon l'une des revendications 7 et 8, pour lequel l'ajout du Psyllium et de l'huile est réalisé séquentiellement, de préférence l'huile étant ajouté en premier et le Psyllium en second. 10. Procédé selon l'une des revendications 7 à 9, dont les particules de Miscanthus présentent un présente un diamètre compris entre 1 et 6 mm, de préférence un diamètre compris entre 3 et 3,5 mm et une longueur comprise entre 1 et 5 mm, de préférence une longueur comprise entre 3 et 3,5 mm. 11. Particules absorbantes enrobées obtenues par le procédé selon l'une des revendications 7 à 10. 12. Utilisation de particules absorbantes enrobées selon l'une des revendications 1 à 6 ou selon la revendication 11, pour la fabrication d'une litière pour 20 animal. 13. Litière pour animal comprenant des particules absorbantes enrobées selon l'une des revendications 1 à 6 ou selon la revendication 11. 14. Utilisation de particules absorbantes enrobées selon l'une des revendications 1 à 6 ou selon la revendication 11, pour le fonctionnement de toilettes 25 sèches.